(57)【特許請求の範囲】
【請求項１】
活性炭と、アルカリ金属化合物及びアルカリ土類金属化合物の少なくとも一方と、リン系難溶性難燃剤とを含んでなることを特徴とするガス吸着用シート。
【請求項２】
前記リン系難溶性難燃剤がメタリン酸アルミ及び／又はリン酸メラミンであることを特徴とする請求項１記載のガス吸着用シート。
【請求項３】
アルギン酸ナトリウムを含むことを特徴とする請求項１又は２記載のガス吸着用シート。
【請求項４】
シート基材の両面に、ガス吸着層を形成してなるガス吸着用シートであって、前記シート基材が難燃剤を含んでなることを特徴とする請求項１〜３いずれかに記載のガス吸着用シート。
【請求項５】
請求項１〜４に記載のガス吸着用シートを、開口率が５０〜９０％のハニカム形状としてなることを特徴とする空気清浄用フィルタ。
【発明の詳細な説明】
【０００１】
【発明の属する技術分野】
本発明は、ガス吸着用シート及びそれをハニカム形状とした空気清浄用フィルタに関するものであり、より詳しくはオゾン除去に優れ、かつ難燃性を有するガス吸着用シート及びそれを用いた空気清浄用フィルタに関するものである。
【０００２】
【従来の技術】
コロナ放電による帯電方式を採用した電気集塵式空気清浄機や電子写真複写機などの事務用機器では、コロナ放電が機内の空気中で行われるため多量のオゾンが機内に発生する。このオゾンは非常に臭いの強い、酸化性の強い気体であり、空気中に0.1ppmの濃度が存在するだけで、息切れやめまい、吐き気、頭痛などの生理作用を生じさせるものであるため、事務用機器としてはこのようなオゾンを機外へ漏洩させることは大きな欠陥とされていた。
【０００３】
かかる問題を克服するため、当該事務用機器の排気ダクトにオゾン除去フィルタを取り付けることが従来から行われており、排気を効率的に行うという観点から当該フィルタは通気抵抗の小さいハニカム構造体が採用されていた。
【０００４】
例えば、特公昭６３−３１２５３号公報には、特定の細孔径を有する繊維状活性炭をハニカム状に加工したフィルタが提案されている。しかしオゾン吸着材として活性炭のみを使用した場合、オゾンの除去は吸着の他、活性炭によるオゾンの還元分解によっても進行するため、オゾンの除去とともに活性炭の劣化が進行することが避けがたく、結果的にフィルター寿命が短くなるという問題を生じていた。
【０００５】
また、かような活性炭のみを用いたフィルターの寿命を延ばすためには繊維状活性炭の使用量を上げることが必要となり、結局、シートの厚みが増加したり、ハニカムの空隙が小さくなることにより、圧力損失が増大するという問題を生じていた。このように当該フィルタでは、オゾン除去性能を向上させることは勿論、その効果発現期間を長くすることが実用上困難であった。
【０００６】
このような事情から、活性炭によるオゾン除去性能自体を向上させる目的で、例えば特開昭６２−２８６５４０号公報には、活性炭に、カリウム化合物とナトリウム化合物を特定量混合した活性炭成形体、特公平４−７１６４１号公報には、特定の活性炭にアルカリ金属化合物またはアルカリ土類金属化合物を添着し更に熱処理した活性炭が夫々提案されており、オゾン除去性能の改善が試みられている。
【０００７】
しかし事務用機器では、ＵＬ(Underwriters Laboratories Inc.)の定める難燃規格を満足することが必要となるところ、かかる方法ではアルカリ金属が触媒となって、活性炭の燃焼性が促進されるので、当該ＵＬ規格を満足することは事実上不可能であり、これら方法は実用上使用できないものであった。
【０００８】
一方、難燃性の面から、例えば特公平５−４３４１４号公報では、特定の細孔径を有する活性炭と水溶性高分子物質、リン酸アンモニウムなどの水溶性無機系化合物を含有するガス吸着用活性炭素紙が提案されており一応の成果を得ているが、無機系化合物によって活性炭上のオゾン分解活性点が減少するため、オゾン除去性能が低下するといった問題を生じていた。
【０００９】
【発明が解決しようとする課題】
本発明は上記問題を解決するためになされたものであり、本発明の目的は、オゾンを初めとする人体に有害なガスの除去性能が高く且つ長寿命で、しかもＵＬの定める難燃性の基準を満足するガス吸着用シート及びそれを用いた空気清浄用フィルタを提供することにある。
【００１０】
【課題を解決するための手段】
即ち、本発明は、シート基材の両面に、ガス吸着層を形成してなるガス吸着用シートであって、前記ガス吸着層が、活性炭と、アルカリ金属化合物及びアルカリ土類金属化合物の少なくとも一方と、難溶性難燃剤とを含んでなるガス吸着用シートを提供するものである。
【００１１】
本発明のガス吸着用シートの好ましい実施態様は、前記シート基材が難燃剤を含んでなるものである。
【００１２】
また、本発明は、上記のガス吸着用シートを、開口率が５０〜９０％のハニカム形状としてなる空気清浄用フィルタを提供するものである。
【００１３】
【発明の実施の形態】
本発明のガス吸着用シートは、シート基材上に形成されたガス吸着層に、活性炭と、アルカリ金属化合物およびアルカリ土類金属化合物の少なくとも一方と、難溶性難燃剤とを一緒に含有させることを特徴とするものであり、特に難燃剤として難溶性難燃剤を適用することによって、水溶性難燃剤を用いた場合のオゾン分解活性の急激な低下という欠点を改善したものである。
【００１４】
即ち、水溶性難燃剤を用いた場合には、難燃剤とアルカリ金属とが反応し、例えばリン酸ナトリウムの如き物質を形成して、活性炭上のオゾン分解活性点が被覆されるため、オゾン分解活性が急激に低下するため、高いオゾン分解活性を維持することが困難であったが、本願発明は、かような問題点を全く生じないオゾン分解材を提供するものである。
【００１５】
また、本発明のガス吸着用シートは、強度発現のために、弾性的で強度の優れたシート基材を用い、その上にガス吸着層を形成した２層構造とすることによって、従来の活性炭成形体などに比べ強度が格段に向上され、ハニカム形成時の折り曲げ加工が極めて容易であるという特徴を有する。
【００１６】
本発明に用いられる活性炭の種類は、特に限定はなく、例えば木材（木炭）やのこ屑、果実殻（ヤシ殻、棉実殻、もみ殻、コーヒー豆など）、セルロース、リグニン、パルプなどの植物系原料；褐炭、亜炭、泥炭、無煙炭、石油スラッジなどの鉱物系原料等を素材とし、塩化亜鉛などを使用した薬品賦活あるいは水蒸気などを用いたガス賦活等を施すことにより得られた活性炭が挙げられる。
【００１７】
活性炭の形状は、粉末状、粒状、繊維状のいずれであってもよいが、ガス吸着用シート中での密度を上げるには、粉末状や粒状のものが好ましい。
【００１８】
この際、粉末状あるいは粒状の活性炭の粉粒径としては、１〜１５０ミクロンが好ましく、より好ましくは１〜１００ミクロンである。また、シート基材上に形成されたガス吸着層に使用される活性炭としては特に１〜３０ミクロンの範囲がよい。粒径が１ミクロン未満の活性炭では、飛散や凝着など取り扱い性が悪く、他方１５０ミクロンより大きい活性炭では、ガス吸着性シートの薄層化が困難であり、また当該シートからの活性炭の剥離を招くおそれがある。
【００１９】
本発明に用いられる活性炭の比表面積は、８００ｍ2／ｇ以上が好ましく、１，０００ｍ2／ｇ以上がより好ましい。活性炭の比表面積が８００ｍ2／ｇより小さいと、オゾンの除去性能が低下するおそれがあるからである。
【００２０】
本発明においてガス吸着層中に含まれる活性炭量は５〜５０ｇ／ｍ2が好ましい。より好ましい範囲について述べると、下限値としては、７ｇ／ｍ2以上であり、さらに好ましくは１０ｇ／ｍ2以上である。他方上限としては、４５ｇ／ｍ2以下であり、さらに好ましくは４０ｇ／ｍ2以下である。５ｇ／ｍ2未満の場合は、十分なオゾン除去性能が得られず、他方５０ｇ／ｍ2を越える場合は、ガス吸着用シートの厚みが厚くなるため加工性が悪くなり、またハニカム形状に加工した場合に開口率が小さくなって通過する空気の圧力損失が大きくなるといった問題を生ずるおそれがある。
【００２１】
本発明においてガス吸着用シートに含まれる活性炭の全含有量は、ガス吸着用シートに対して１０〜８０ｗｔ％が好ましい。より好ましい範囲について述べると、下限値としては、２０ｗｔ％以上である。他方上限値としては、７０ｗｔ％以下である。活性炭の含有率が１０ｗｔ％未満の場合、オゾン除去に機能する活性炭量が不足するためオゾン除去が十分にはなされない。一方８０ｗｔ％を越える場合、ガス吸着用シートの強度が低下し、加工性が悪くなることがある。
【００２２】
本発明に用いられるアルカリ金属化合物およびアルカリ土類金属化合物としては、それぞれアルカリ金属およびアルカリ土類金属を含有する無機又は有機化合物であれば特に限定されるものではなく、例えば、アルカリ金属化合物としては、ナトリウム、カリウム、リチウムなどのアルカリ金属類の水酸化物；酸化物；炭酸塩、炭酸水素塩、酢酸塩、シュウ酸塩、リン酸塩、硫酸塩、こはく酸、フタル酸、フタル酸水素などの水溶性の塩；ハロゲン化物などが挙げられる。またアルカリ土類金属化合物としては、カルシウム、マグネシウム、バリウムなどのアルカリ土類金属の水酸化物；酸化物；炭酸塩、酢酸塩、シュウ酸塩、リン酸塩などの水溶性の塩；ハロゲン化物などが挙げられる。使用に当たってはこれらのアルカリ金属化合物およびアルカリ土類金属化合物の一種または二種以上が使用できる。アルカリ金属化合物やアルカリ土類金属化合物は、液状として使用してもよいし、ペースト状として使用してもよい。
【００２３】
本発明においてガス吸着層中のアルカリ金属化合物及びアルカリ土類金属化合物の添加量は、ガス吸着層中の活性炭に対して１０〜１００ｗｔ％が好ましい。より好ましい範囲について述べると、下限値としては、１５ｗｔ％以上であり、より好ましくは２０ｗｔ％以上である。他方上限値としては、９５ｗｔ％以下であり、より好ましくは９０ｗｔ％以下である。アルカリ金属化合物及びアルカリ土類金属化合物の含有量が１０ｗｔ％より少ないとオゾン除去効果が小さくなるという問題があり、１００ｗｔ％より多いと、オゾン除去性能は上がるが難燃性に劣るという問題がある。
【００２４】
本発明おいてガス吸着用シートに含まれるアルカリ金属化合物及びアルカリ土類金属化合物の全含有量は、ガス吸着用シートに対して５〜６０ｗｔ％が好ましい。より好ましい範囲について述べると、下限値としては、７ｗｔ％以上であり、より好ましくは１０ｗｔ％である。他方上限値としては、５５ｗｔ％以下であり、より好ましくは５０ｗｔ％以下である。アルカリ金属化合物及びアルカリ土類金属化合物の含有量が５ｗｔ％より少ないと、オゾン除去効果が低いという問題があり、６０ｗｔ％より多いと、難燃性に劣るという問題がある。
【００２５】
本発明においてガス吸着層に用いられる難燃剤は難溶性難燃剤であることが必要であり、例えばメタリン酸アルミニウム、リン酸メラミン、リン酸マグネシウム、縮合リン酸アミドなどのリン系難燃剤；水酸化アルミニウム、水酸化マグネシウムなどの無機系の難溶性難燃剤が使用できる。本発明においては、これらの難燃剤を一種または二種以上を併用してもよい。
【００２６】
本発明においてガス吸着層中の難燃剤の添加量は、ガス吸着層中の活性炭に対して３０〜１３０ｗｔ％であることが好ましい。より好ましい範囲について述べると、下限値としては、３５ｗｔ％以上であり、より好ましくは４０ｗｔ％以上である。他方上限値としては、１２５ｗｔ％以下であり、より好ましくは１２０ｗｔ％以下である。難燃剤の含有量が３０ｗｔ％より少ないと、十分な難燃効果が得られず、ＵＬの定める規格を満足することができないという問題があり、１３０ｗｔ％より多いと活性炭上のオゾン分割活性点が減少するため、ガス吸着用シートのオゾン除去性能が低下するという問題がある。
【００２７】
本発明においてガス吸着用シートに含まれる難燃剤の全含有量は、ガス吸着用シートに対して５〜６０ｗｔ％が好ましい。より好ましい範囲について述べると、下限値としては、７ｗｔ％以上であり、より好ましくは１０ｗｔ％である。他方上限値としては、５５ｗｔ％以下であり、より好ましくは５０ｗｔ％以下である。難燃剤の含有量が５ｗｔ％より少ないと、十分な難燃効果が得られず、ＵＬの定める規格を満足することができないという問題があり、６０ｗｔ％より多いと、活性炭上のオゾン分割活性点が減少するため、ガス吸着用シートのオゾン除去性能が低下するという問題がある。
【００２８】
本発明に用いられるシート基材の素材は、例えば抄紙；ポリエチレン、ポリプロピレン、ポリエチレンテレフタレート、ナイロンなどの樹脂フィルム；アルミ箔や銅箔、ステンレス鋼などの金属シートが使用できる。抄紙の原料としては、レーヨンやポリエチレン、ポリエステル、ポリプロピレン等の短繊維又は木材系パルプやマニラ麻パルプ、ポリオレフィン系パルプ、アクリルパルプ、アラミドパルプなどのフィブリル化できる繊維が挙げられる。シート基材の強度を上げるために、ポリビニルアルコール繊維やポリオレフィン系繊維、セラミック繊維、ガラス繊維などを支持繊維として使用してもよい。
【００２９】
本発明に用いられるシート基材の厚みは、０．０１〜０．１ｍｍであることが好ましい。シート基材の厚みが０．０１ｍｍ未満の場合には、ハニカム形状への折り込み加工の際の強度が不十分となり、シート基材の厚みが０．１ｍｍを越える場合には、結局ガス吸着シート全体の厚みが大きくなり、ハニカム形状のフィルターにした際の圧力損失が大きくなり、また、ガス吸着剤の目付が不十分となる。
【００３０】
本発明において、シート基材が難燃剤を含有していてもよい。シート基材が難燃剤を含有するとガス吸着用シート全体の難燃性が向上し、ガス吸着層の難燃剤量が低減でき、ガス吸着層のオゾン分解剤の存在比率が増加し、更に高いオゾン吸着性能が維持できる。シート基材中の難燃剤は、難溶性難燃剤であればより好ましい。
【００３１】
本発明おいて、難燃剤をシート基材中に含有させるには、シート基材の製造過程でそれら物質を添加しておけばよい。例えばシート基材として抄紙を用いるときは、短繊維及びフィブリル化した繊維の抄紙時に難溶性難燃剤を混合した後、一般的に知られている湿式抄紙法によって抄造しシート基材とすればよい。このとき、当該物質と繊維との結合を高めるために、ポリアクリルアミドや脱アセチル化キチンなどの抄紙助剤を使用してもよい。また樹脂フィルムをシート基材として用いるときは、当該樹脂を製造する工程あるいは当該樹脂をシート化する工程において難溶性難燃剤どシート基材中に添加しておきたい物質を添加しておけばよい。
【００３２】
本発明において、シート基材上のガス吸着層の形成には、コーター法、グラビア法など公知のコーティング方法が使用できる。具体的には、活性炭と、アルカリ金属化合物およびアルカリ土類金属化合物の少なくとも一方と、難溶性難燃剤を接着剤及び必要により増粘剤と共に混合しペースト状とした後、コーター法、グラビア法などによってシート基材上に塗布しガス吸着層を形成する。シート基材の両側面にガス吸着層を形成する場合は、片側面にガス吸着層を形成する上記処理を両側面において施せばよい。図１（ａ）乃至（ｂ）にシート基材の両側面にガス吸着層を形成した本発明に係るガス吸着用シートの好適態様例を示す。
【００３３】
本発明において、ガス吸着層の層厚がガス吸着用シートの４０〜９０％であることが好ましい。ガス吸着層の層厚が４０％未満の場合、高いオゾン分解性能を維持する事ができず、他方層厚が９０％を越える場合は、層強度が強くなりガス吸着シートにしなやかさがなくなる。このためハニカム成型加工時にシート割れが起きやすくなる。
【００３４】
本発明においてガス吸着用シートの厚さは、０．０２〜０．３ｍｍが好ましく、より好ましくは０．０３ｍｍ〜０．２５ｍｍである。０．０２ｍｍより薄いとオゾン除去、難燃性の効果が小さく、０．３ｍｍより厚いとシートが厚くなり、ハニカム形状にシートを加工した場合に開口率が小さくなって、通過する空気の圧力損失が大きくなるといった問題が起こるおそれがある。
【００３５】
本発明において、ガス吸着用シートの目付は、１０〜１５０ｇ／ｍ2が好ましい。より好ましくは２０〜１００ｇ／ｍ2である。当該シートが１０ｇ／ｍ2より軽いとオゾン除去、難燃性の効果が小さく、１５０ｇ／ｍ2より重いとシートが厚くなり、ハニカム形状にシートを加工した場合に開口率が小さくなって、通過する空気の圧力損失が大きくなるといった問題が起こるおそれがある。
【００３６】
本発明のガス吸着用シートをハニカム形状とするには、従来公知の加工方法を用いることができる。なお本発明においてハニカム形状とは、断面が六画形状のものの他、四角、正弦波形、ロール形のものなど中空多角柱、円柱などの中空柱体が連続したものをいう。例えば、ガス吸着用シートを正弦波形のハニカム形状とするには、まずガス吸着用シートを賦形ロールに通して波形に賦形し、波形の当該ガス吸着用シートの片面または両面に平らなシートを接合する。これを積層化して正弦波形のハニカム形状のフィルタとする。ここで、波形の頂点に接着剤を付けて固定するのが普通であるが、波形のガス吸着用シートを積層するとその間にある平らなシートは必然的に固定されるので、必ずしも接着剤を付ける必要はない。なお、接着剤を付ける場合はシートの吸着能を損なわないものを使用する必要がある。接着剤としては例えば、コーンスターチに若干の合成のりを混ぜたものが好適に使用できる。図２を参照して、オゾン除去性能を高めるためには、波形のガス吸着用シートの接着ピッチを小さくし、山高さを低くするとよい。好適範囲としては、ピッチ幅は０．５〜８ｍｍ、ピッチ高は０．４〜５ｍｍである。
【００３７】
本発明の空気清浄用フィルターの開口率は、シートの厚みやピッチ、山の高さを調整することによって制御することができ、好適範囲としては５０〜９０％である。開口率が５０％未満の場合、通過する流体の圧力損失が大きくなり、９０％を越える場合は、強度面で耐久性が落ちるおそれがある。
【００３８】
【実施例】
以下、実施例および比較例によって本発明をさらに詳細に説明するが、本発明はこれらにより何ら限定されるものではない。なお特に断りのない限り、実施例および比較例に記載された「部」は重量部を、「％」は「重量％」を示すものとする。
【００３９】
(実施例１)
レーヨン（１．５ｄ×５ｍｍ）４５部、ポリエステル４５部、バインダーとしてのポリビニルアルコール１０部を混合してスラリーをつくり、これをヤンキー型湿式抄紙機で抄紙（目付１８ｇ／ｍ2、厚さ０．０７ｍｍ）を製造した。
【００４０】
このシート基材の両側表面に、粉末活性炭（平均粒径１０ミクロン、比表面積１２００ｍ2／ｇ）、酢酸カリウムおよびメタリン酸アルミニウムを重量比で２：１：２の割合で混合し、さらにアルギン酸ナトリウムを加えて、ペースト状としてシート基材上にコート加工し、目付８８ｇ／ｍ2、厚さ０．１６ｍｍのガス吸着用シートを製造した。シート基材上に形成されたガス吸着層の厚さは全体の５６％であった。次に、コルゲート加工機を用いてガス吸着用シートをピッチ２．２ｍｍ、山高さ１．０ｍｍの片段ボールシートに成形した。この片段ボールシートを７０段に重ね、切断加工して層長１５ｍｍ、開口率５８％のハニカム形状のフィルタを得た。このフィルタを下記に示す方法によって評価したところ、圧力損失１．６ｍｍＡｑ、初期オゾン除去率９７％、３００時間後オゾン除去率９１％であった。また片段ボールシートの難燃性は、ＵＬ９４に基づく試験の結果、Ｖ−０の難燃性であった。結果をまとめて表１に示す。
【００４１】
［評価方法］
（圧力損失）
ハニカム形状のフィルタを直径６５ｍｍ、厚さ１５ｍｍに切断し、直径６５ｍｍのガラスカラムにセットする。風速１ｍ／ｓｅｃの条件でフィルタの圧力損失を測定した。なお、圧力測定はマノスターゲージを用いて測定した。
【００４２】
（オゾン除去率）
ハニカム形状のフィルタを直径６５ｍｍ、厚さ１５ｍｍに切断し、直径６５ｍｍのガラスカラムにセットする。ここにオゾン濃度１ＰＰＭの空気を１ｍ／ｓｅｃで通し、１回の通過でのオゾン除去率を測定する。なおオゾン濃度は紫外線吸収法オゾン濃度測定器で測定した。測定条件は、温度２５±２℃、湿度５０±５％である。
【００４３】
（難燃性評価法）
ＵＬで定めるＵＬ９４Ｖ試験法に基づいて評価した（Standard for Test for Flammability of Plastic Materials for Parts in Devices and Appliances.Vertical Burning Test ;94V-0,94V-1,94V-2）。ＵＬ９４試験法に定められた有炎燃焼時間、無炎燃焼時間から燃焼性のグレードを求め、定められた基準に達しないものは難燃性を不合格とした。
【００４４】
（実施例２）
実施例１のシート基材に粉末活性炭（平均粒径１０ミクロン、比表面積１２００ｍ2／ｇ）、酢酸カリウムおよびリン酸メラミンを重量比で２：１：１．８の割合で混合し、さらにアルギン酸ナトリウムを加えて、ペースト状としてシート基材上にコート加工し、目付８８ｇ／ｍ2、厚さ０．１６ｍｍのガス吸着用シートを製造した。シート基材上に形成されたガス吸着層の厚さは全体の５８％であった。次に、コルゲート加工機を用いてガス吸着用シートをピッチ２．２ｍｍ、山高さ１．０ｍｍの片段ボールシートに成形した。この片段ボールシートを７０段に重ね、切断加工して層長１５ｍｍ、開口率６５％のハニカム形状のフィルタを得た。このフィルタを下記に示す方法によって評価したところ、圧力損失１．６ｍｍＡｑ、初期オゾン除去率９７％、３００時間後オゾン除去率９０％であった。また片段ボールシートの難燃性は、ＵＬ９４に基づく試験の結果、Ｖ−０の難燃性であった。結果をまとめて表１に示す。
【００４５】
（実施例３）
レーヨン（０．７ｄ×５ｍｍ）４５部、ポリエステル４５部、バインダーとしてのポリビニルアルコール１０部を混合してスラリーをつくり、これをヤンキー型湿式抄紙機で抄紙（目付１２ｇ／ｍ2、厚さ０．０５ｍｍ）を製造した。
【００４６】
このシート基材の両側表面に、粉末活性炭（平均粒径１０ミクロン、比表面積１２００ｍ2／ｇ）、酢酸カリウムおよびメタリン酸アルミニウムを重量比で２：１：２の割合で混合し、さらにアルギン酸ナトリウムを加えて、ペースト状としてシート基材上にコート加工し、目付８２ｇ／ｍ2、厚さ０．１４ｍｍのガス吸着用シートを製造した。シート基材上に形成されたガス吸着層の厚さは全体の７９％であった。次に、コルゲート加工機を用いてガス吸着用シートをピッチ２．２ｍｍ、山高さ１．０ｍｍの片段ボールシートに成形した。この片段ボールシートを７０段に重ね、切断加工して層長１５ｍｍ、開口率６３％のハニカム形状のフィルタを得た。このフィルタを下記に示す方法によって評価したところ、圧力損失１．５ｍｍＡｑ、初期オゾン除去率９７％、１００時間後オゾン除去率９１％であった。また片段ボールシートの難燃性は、ＵＬ９４に基づく試験の結果、Ｖ−０の難燃性であった。結果をまとめて表１に示す。
【００４７】
（実施例４）
メタリン酸アルミニウム３０部、濾水度が３０度に叩解されたマニラ麻パルプ４０部、支持繊維として２ｄ×５ｍｍのポリエステル繊維２０部、バインダーとしてのポリビニルアルコール１０部を混合してスラリーをつくり、これをヤンキー型湿式抄シート機でシート基材（目付１８ｇ／ｍ2、厚さ０．０８ｍｍ）を製造した。
【００４８】
このシート基材の両側表面に、粉末活性炭（平均粒径１０ミクロン、比表面積１２００ｍ2／ｇ）、酢酸カリウムおよびメタリン酸アルミニウムを重量比で２：１：１．５の割合で混合し、さらにアルギン酸ナトリウムを加えて、ペースト状としてシート基材上にコート加工し、目付８１ｇ／ｍ2、厚さ０．１５ｍｍのガス吸着用シートを製造した。シート基材上に形成されたガス吸着層の厚さは全体の４６％であった。次に、コルゲート加工機を用いてガス吸着用シートをピッチ２．２ｍｍ、山高さ１．０ｍｍの片段ボールシートに成形した。この片段ボールシートを７０段に重ね、切断加工して層長１５ｍｍ、開口率６０％のハニカム形状のフィルタを得た。このフィルタを実施例１と同様の方法によって評価したところ、圧力損失１．６ｍｍＡｑ、初期オゾン除去率９７％、３００時間後オゾン除去率９２％であった。また片段ボールシートの難燃性は、ＵＬ９４に基づく試験の結果、Ｖ−１の難燃性であった。結果をまとめて表１に示す。
【００４９】
（比較例１）
実施例１のシート基材に粉末活性炭（平均粒径１０ミクロン、比表面積１２００ｍ2／ｇ）、酢酸カリウムおよびリン酸グアニジンを重量比で２：１：１．５の割合で混合し、さらにアルギン酸ナトリウムを加えて、ペースト状としてシート基材上にコート加工し、目付８５ｇ／ｍ2、厚さ０．１５ｍｍのガス吸着用シートを製造した。シート基材上に形成されたガス吸着層の厚さは全体の５３％であった。次に、コルゲート加工機を用いてガス吸着用シートをピッチ２．２ｍｍ、山高さ１．０ｍｍの片段ボールシートに成形した。この片段ボールシートを７０段に重ね、切断加工して層長１５ｍｍ、開口率６７％のハニカム形状のフィルタを得た。このフィルタを下記に示す方法によって評価したところ、圧力損失１．６ｍｍＡｑ、初期オゾン除去率９６％、３００時間後オゾン除去率６０％であった。また片段ボールシートの難燃性は、ＵＬ９４に基づく試験の結果、Ｖ−０の難燃性であった。結果をまとめて表１に示す。
【００５０】
（比較例２）
活性炭（平均粒径２０ミクロン、比表面積１２００ｍ2／ｇ）４５部、叩解されたマニラ麻パルプ（濾水度３０度）４８部、バインダーとしてのポリビニルアルコール７部を混合してスラリーをつくり、これをヤンキー型湿式抄シート機で抄シート（目付２６ｇ／ｍ2、厚さ０．１２ｍｍ）を製造した。
【００５１】
このシート基材の両側表面に、粉末活性炭（平均粒径１０ミクロン、比表面積１２００ｍ2／ｇ）、酢酸カリウムおよびメタリン酸アルミニウムを重量比で１：１：１．８の割合で混合し、さらにアルギン酸ナトリウムを加えて、ペースト状としてシート基材上にコート加工し、目付８３ｇ／ｍ2、厚さ０．１８ｍｍのガス吸着用シートを製造した。シート基材上に形成されたガス吸着層の厚さは全体の３３％であった。次に、コルゲート加工機を用いてガス吸着用シートをピッチ２．２ｍｍ、山高さ１．０ｍｍの片段ボールシートに成形した。この片段ボールシートを７０段に重ね、切断加工して層長１５ｍｍ、開口率５２％のハニカム形状のフィルタを得た。このフィルタを下記に示す方法によって評価したところ、圧力損失１．８ｍｍＡｑ、初期オゾン除去率９６％、３００時間後オゾン除去率７８％であった。また片段ボールシートの難燃性は、ＵＬ９４に基づく試験の結果、Ｖ−０の難燃性であった。結果をまとめて表１に示す。
【００５２】
【表１】
0003674750.tif 000002
【００５３】
ガス吸着層に、活性炭と、アルカリ金属化合物およびアルカリ土類金属化合物の少なくとも一方と、難溶性難燃剤とがそれぞれ含有されている実施例１乃至４のガス吸着用シートでは、３００時間後であってもオゾン除去率が９０％以上維持され、また難燃性評価は、Ｖ−０又はＶ−１と事務機器の部品として使用できるレベルのものであった。一方、活性炭とアルカリ金属化合物および水溶性難燃剤をシートに含有した比較例１のガス吸着用シートでは、当初のオゾン除去率こそ９６％と高い値を示しているものの、水溶性難燃剤により活性炭の活性点が被覆され、３００時間経過後では６５％と急激にオゾン除去率が低下している。またシート基材中に活性炭を混合した比較例２は、オゾン分解剤量は実施例と同等であるが、ガス吸着層の層厚が４０％未満であるため、３００時間経過後のオゾン除去率が７８％と低い値となっている。
【００５４】
【発明の効果】
本発明のガス吸着用シートによれば、オゾンを初めとする人体に有害なガスを効率的に除去することができ、また当該シートは長期間使用しても性能が落ちない。しかもＵＬの定める難燃性の基準を満足するので、事務用機器などに使用することができる。また当該ガス吸着用シートをハニカム形状とした空気清浄用フィルタによれば、人体に有害なガスを効率的に除去し、かつ圧力損失を小さく抑えることができる。
【図面の簡単な説明】
【図１】ガス吸着層を形成した本発明のガス吸着用シートの断面概略図である。
【図２】本発明のガス吸着用シートを片段ボールシートとした断面概略図である。
【符号の説明】
１：シート基材
２：ガス吸着層
３：活性炭
４：アルカリ金属化合物
５：難燃剤
６：ガス吸着用シート
【図１】
0003674750.tif 000003
【図２】
0003674750.tif 000004